(57)【要約】【課題】リフトアウトロールに付着した錫又は錫酸化物を充分に除去できるフロートガラス製造装置を提供する。【解決手段】フロートバス１０と、ドロスボックス２０と、徐冷炉４０とを備えたフロートガラス製造装置１であって、ドロスボックス２０は、リフトアウトロール２１に当接される除去部材２３と、除去部材２３を支持する支持機構３０とを備え、支持機構３０は、リフトアウトロールの軸方向に複数設けられる高さ調整部３５と、高さ調整部３５の上に配置された架台３１と、高さ調整部３５に接続された流体供給部３９とを備えることを特徴とするフロートガラス製造装置。【選択図】図１
2020189771.tif 000002
【特許請求の範囲】
【請求項１】
溶融金属上でガラスリボンを成形するフロートバスと、前記フロートバスに隣接して前記ガラスリボンを引き上げるリフトアウトロールを備えたドロスボックスと、前記ドロスボックスに隣接する徐冷炉とを備えたフロートガラス製造装置であって、
前記ドロスボックスは、前記リフトアウトロールに当接される除去部材と、前記除去部材を支持する支持機構とを備え、
前記支持機構は、前記リフトアウトロールの軸方向に複数設けられる高さ調整部と、前記高さ調整部の上に配置された架台と、前記高さ調整部に接続された流体供給部とを備えることを特徴とするフロートガラス製造装置。
【請求項２】
前記除去部材は、２個以上の前記高さ調整部によって支持される、請求項１に記載のフロートガラス製造装置。
【請求項３】
前記支持機構は、前記高さ調整部と前記流体供給部との間に、前記高さ調整部を固定する支持部材を備える、請求項１又は２に記載のフロートガラス製造装置。
【請求項４】
前記架台は、前記リフトアウトロールの軸方向に沿って複数設けられる、請求項１〜３のいずれか一項に記載のフロートガラス製造装置。
【請求項５】
前記高さ調整部は、前記流体供給部から流体が供給されるピストンと、前記ピストンを収容するシリンダーとを備える、請求項３又は４に記載のフロートガラス製造装置。
【請求項６】
前記シリンダーは、径方向の外側に向けて突出した突出部を備え、
前記支持部材は、前記突出部を堰き止めるためのストッパーを備える、請求項５に記載のフロートガラス製造装置。
【請求項７】
溶融ガラスをフロートバスの溶融金属上に連続的に供給し、前記溶融金属上でガラスリボンを成形し、ドロスボックスに設けられたリフトアウトロールによって前記ガラスリボンを前記フロートバスから引き出し、徐冷炉で前記ガラスリボンを搬送しながら徐冷するフロートガラス製造方法であって、
前記ドロスボックスにおいて、支持機構を用いて前記リフトアウトロールに除去部材を当接させ、
前記支持機構は、前記リフトアウトロールの軸方向に複数設けられる高さ調整部と、前記高さ調整部の上に配置された架台とを備え、前記高さ調整部に流体を供給することを特徴とするフロートガラス製造方法。
【請求項８】
前記架台は、前記リフトアウトロールの軸方向に沿って複数設けられ、
前記高さ調整部は、前記架台毎に、供給する流体の量を調整する、請求項７に記載のフロートガラス製造方法。
【発明の詳細な説明】
【技術分野】
【０００１】
本発明は、フロートガラス製造装置、及びフロートガラス製造方法に関する。
【背景技術】
【０００２】
フロート法によるガラス板の製造において、ガラス溶解窯からフロートバスと呼ばれる溶融錫浴へ溶融ガラスを供給し、溶融錫浴上でガラスリボンを成形後、リフトアウトロールと呼ばれる搬送ロールにてガラスリボンを搬送し、徐冷炉に移送する。通常、ガラスリボンの下面にはドロス（錫及び錫酸化物）と呼ばれる欠陥が付着している。
【０００３】
液晶ディスプレイ（ＬＣＤ）等のフラットパネルディスプレイ（ＦＰＤ）用途で使用されるガラス板においては、ドロス欠陥に対する品質要求が高い。
【０００４】
このため、特許文献１では、弾性支持体たる板ばねの弾性復元力によって、リフトアウトロールの下部にカーボン製の除去部材を当接させ、リフトアウトロールに付着する錫又は錫酸化物を削り、除去するようにしている。
【０００５】
図５に示す従来技術に係る弾性支持体２５は、除去部材２３が載置される架台２６と、架台２６を支持する複数の板ばね本体２７とを備える。
【先行技術文献】
【特許文献】
【０００６】
【特許文献１】特開平１１−３３５１２７号公報
【発明の概要】
【発明が解決しようとする課題】
【０００７】
しかし、弾性支持体は、高温雰囲気に曝されるため、長期間にわたって使用し続けると、弾性復元力が低下することがあった。そうすると、除去部材とリフトアウトロールとの当接圧にムラが生じ、ひいては除去部材がリフトアウトロールに付着した錫又は錫酸化物を充分に除去できないことがあった。その結果、ガラスリボンの下面には、リフトアウトロールに付着した錫又は錫酸化物が転写し、ドロス欠陥が生じるという問題があった。
【０００８】
本発明は、上記課題に鑑みてなされたものであって、リフトアウトロールに付着した錫又は錫酸化物を充分に除去できるフロートガラス製造装置及びフロートガラス製造方法を提供することを目的とする。
【課題を解決するための手段】
【０００９】
本発明は、溶融金属上でガラスリボンを成形するフロートバスと、前記フロートバスに隣接して前記ガラスリボンを引き上げるリフトアウトロールを備えたドロスボックスと、前記ドロスボックスに隣接する徐冷炉とを備えたフロートガラス製造装置であって、前記ドロスボックスは、前記リフトアウトロールに当接される除去部材と、前記除去部材を支持する支持機構とを備え、前記支持機構は、前記リフトアウトロールの軸方向に複数設けられる高さ調整部と、前記高さ調整部の上に配置された架台と、前記高さ調整部に接続された流体供給部とを備えることを特徴とするフロートガラス製造装置を提供する。
【００１０】
また、本発明は、溶融ガラスをフロートバスの溶融金属上に連続的に供給し、前記溶融金属上でガラスリボンを成形し、ドロスボックスに設けられたリフトアウトロールによって前記ガラスリボンを前記フロートバスから引き出し、徐冷炉で前記ガラスリボンを搬送しながら徐冷するフロートガラス製造方法であって、前記ドロスボックスにおいて、支持機構を用いて前記リフトアウトロールに除去部材を当接させ、前記支持機構は、前記リフトアウトロールの軸方向に複数設けられる高さ調整部と、前記高さ調整部の上に配置された架台とを備え、前記高さ調整部に流体を供給することを特徴とするフロートガラス製造方法を提供する。
【発明の効果】
【００１１】
本発明によれば、リフトアウトロールに付着した錫又は錫酸化物を充分に除去できるフロートガラス製造装置及びフロートガラス製造方法が提供される。
【図面の簡単な説明】
【００１２】
【図１】本発明の一実施形態に係るフロートガラス製造装置を示す図である。
【図２】図１に示す支持機構及び除去部材のII−II線部分断面図である。
【図３】図２に示す支持機構の部分拡大図であり、（Ａ）はピストンに流体を供給している状態、（Ｂ）はピストンに流体を供給していない状態を表す図である。
【図４】図３に示す支持機構の内部断面図である。
【図５】従来技術を示す弾性支持体及び除去部材の断面図である。
【発明を実施するための形態】
【００１３】
以下、本発明を実施するための形態について図面を参照して説明する。本明細書において、数値範囲を表す「〜」はその前後の数値を含む範囲を意味する。
【００１４】
図面においては、適宜３次元直交座標系としてＸＹＺ座標系を示す。
【００１５】
本明細書においては、Ｘ軸方向は、平面視におけるガラスリボンＧの搬送方向であり、Ｙ軸方向は、平面視におけるガラスリボンＧの搬送方向と直交する方向（板幅方向）であり、Ｚ軸方向は、鉛直方向である。また、上流側及び下流側とは、Ｘ軸方向に対するものであり、＋Ｘ側が下流側であり、−Ｘ側が上流側である。縦断面はＸＺ平面、横断面はＹＺ平面である。
【００１６】
［フロートガラス製造装置］
図１は、本発明の一実施形態に係るフロートガラス製造装置を示す図である。図１を用いて、本発明の一実施形態に係るフロートガラス製造装置について説明する。
【００１７】
フロートガラス製造装置１は、上流側からフロートバス１０と、フロートバス１０に隣接するドロスボックス２０と、ドロスボックス２０に隣接する徐冷炉４０とを備える。
【００１８】
フロートバス１０は、溶融金属Ｍを収容する浴槽１１を備え、連続的に供給される溶融ガラスを溶融金属Ｍ上でガラスリボンＧに成形する。溶融ガラスは、フロートバス１０の上流側（−Ｘ側）に配置されるガラス溶解炉でガラス原料を溶解し、更に清澄処理を施したものである。
【００１９】
フロートバス１０は、上部空間が窒素及び水素を含む還元性ガスで満たされ、大気圧よりも高い圧力に設定される。これは、外部からの空気の流入を防止し、溶融金属Ｍの酸化を防止するためである。
【００２０】
ドロスボックス２０は、ガラスリボンＧを引き上げるリフトアウトロール２１と、リフトアウトロール２１に当接される除去部材２３と、除去部材２３を支持する支持機構３０と、支持機構３０を支持する収納部材２８とを備える。
【００２１】
リフトアウトロール２１は、モータ等の駆動装置（不図示）によって回転駆動され、その駆動力によってガラスリボンＧを斜め上方に向けて搬送する。除去部材２３は、リフトアウトロール２１に付着したドロス欠陥を除去する。収納部材２８は、ドロスボックス２０の底壁の上に配置され、縦断面（ＸＺ平面）形状が断面Ｕ字状である。これにより、ガラスリボンＧの搬送方向（Ｘ軸方向）で除去部材２３及び支持機構３０の位置がずれるのを防止することができる。
【００２２】
なお、図１に示すリフトアウトロール２１の本数は、３本であるが、２本以下であってもよく、４本以上であってもよい。
【００２３】
ドロスボックス２０は、ガラスリボンＧの温度を調整するため、天井や底壁にヒーターを備えてもよい。
【００２４】
ドロスボックス２０は、内部空間が非酸化性雰囲気（還元性ガス、不活性ガス又はこれらの混合ガス）である。還元性ガスとしては水素ガス又はアセチレンガスであることが好ましく、不活性ガスとしては窒素ガス又はアルゴンガスであることが好ましい。また、ドロスボックス２０は、内部空間の酸素濃度が１００ｐｐｍ以下であることが好ましく、２０ｐｐｍ以下であることがより好ましい。
【００２５】
徐冷炉４０は、ガラスリボンＧをレヤーロール４１によって搬送しながらガラスの歪点温度以下まで徐冷して板ガラスを得る。徐冷炉４０は、ガラスリボンＧの温度を調整するため、天井及び底壁にヒーター（不図示）を備える。レヤーロール４１は、モータ等の駆動装置（不図示）によって回転駆動され、その駆動力によってガラスリボンＧを水平方向に搬送する。徐冷後の板ガラスは、切断装置によって所望のサイズに切断され、ガラス板となる。
【００２６】
徐冷炉４０は、下流側（＋Ｘ側）の出口にて外部に開放されているので、内部空間が酸化性雰囲気である。徐冷炉４０の内部は、ドロスボックス２０の内部を介して、フロートバス１０の内部と連通している。
【００２７】
リフトアウトロール２１又はレヤーロール４１（以下、併せて「搬送ロール」という。）は、径が１００〜５００ｍｍであることが好ましく、２００〜５００ｍｍであることがより好ましい。径が１００ｍｍ以上だと、駆動装置に負荷をかけることなく、搬送ロールの周速度を速くすることができる。また、径が５００ｍｍ以下だと、搬送ロールと隣り合う搬送ロールとの間の距離を短くすることができ、搬送ロール間でガラスリボンＧが変形するのを抑制することができる。特に、板厚が２ｍｍ以下のガラスリボンＧは、搬送ロール間で変形しやすいので、径が５００ｍｍ以下の搬送ロールを用いるのが望ましい。
【００２８】
搬送ロールは、軸方向（Ｙ軸方向）の胴部長さが５０００ｍｍ以上であることが好ましく、５５００ｍｍ以上であることがより好ましい。胴部長さが５０００ｍｍ以上だと、ガラスリボンＧの板幅を広くすることができ、フロートガラスを効率良く生産することができる。
【００２９】
搬送ロールは、表面材質として酸化物系、炭化物系、窒化物系の各種セラミックス又はステンレス鋼が適用される。各種セラミックスの具体例として、酸化ジルコニウム（ＺｒＯ２）を主成分とするジルコニア系セラミックス、酸化アルミニウム（Ａｌ２Ｏ３）を主成分とするアルミナ系セラミックス、酸化ケイ素（ＳｉＯ２）を主成分とするシリカ系セラミックスが挙げられる。
【００３０】
図２は、図１に示す支持機構及び除去部材のII−II線部分断面図である。図２を用いて、図１に示す支持機構及び除去部材について説明する。
【００３１】
図２に示す支持機構３０及び３個の除去部材２３は、リフトアウトロールの軸方向（Ｙ軸方向）に沿って配置される。なお、本実施形態におけるリフトアウトロールの軸方向は、ガラスリボンの板幅方向と同一方向である。
【００３２】
支持機構３０は、リフトアウトロール２１の軸方向（Ｙ軸方向）に複数設けられる高さ調整部３５と、高さ調整部３５の上に配置された架台３１と、高さ調整部３５に接続された流体供給部３９とを備える。支持機構３０は、高さ調整部３５と流体供給部３９との間に、高さ調整部３５を固定する支持部材３８を備える。
【００３３】
除去部材２３は、架台３１を介し、２個以上の高さ調整部３５によって支持されることが好ましい。これにより、架台３１がたわみにくくなるため、リフトアウトロールに対して除去部材２３を均一に当接させてドロス欠陥をムラなく除去することができる。
【００３４】
架台３１は、リフトアウトロールの軸方向（Ｙ軸方向）に沿って複数設けられる。本実施形態では、除去部材２３毎に設けられる。これにより、除去部材２３毎に、リフトアウトロール２１と除去部材２３との当接圧を調整できるため、リフトアウトロールに対して除去部材２３を均一に当接させてドロス欠陥をムラなく除去することができる。なお、架台３１は、２個以上の除去部材２３を載置する態様であってもよい。
【００３５】
架台３１は、板状の部材であり、ＸＹ平面視における形状が矩形である。架台３１の軸方向（Ｙ軸方向）における長さは、架台３１の上に並べて配置された除去部材２３の長さの合計よりも長い。また、架台３１のＸ軸方向における長さは、除去部材２３の長さよりも長いことが好ましく、収納部材２８の断面Ｕ字状内の長さよりも短い。
【００３６】
高さ調整部３５は、流体供給部３９から流体が供給されるピストン３４と、ピストン３４を収容するシリンダー３２とを備える。なお、図２の高さ調整部３５は、ピストンに流体を供給している状態にある。シリンダー３２及びピストン３４の材質は、耐熱性や耐久性の観点から、例えばＳＵＳであることが好ましい。
【００３７】
流体供給部３９は、内部に複数の配管を有する。配管は、支持部材３８の内部空間に流体が供給されるように設けられる。これにより、流体供給部３９は、支持部材３８の内部空間を介し、高さ調整部３５に流体を供給する。本実施形態では、架台３１毎に、高さ調整部３５に供給する流体の量を調整できるように、支持部材３８の内部空間に仕切板が設けられる。仕切板の位置は、リフトアウトロールの軸方向（Ｙ軸方向）において、架台３１の端部の位置であることが好ましい。
【００３８】
流体供給部３９は、内部に仕切板を備え、仕切板によって形成される内部空間毎に、配管が接続される態様であってもよい。かかる態様であっても、架台３１毎に、高さ調整部３５に供給する流体の量を調整できる。
【００３９】
流体供給部３９は、高さ調整部３５毎に供給する流体の量を調整する態様であってもよい。具体的には、高さ調整部３５毎に対応して支持部材３８の内部空間に仕切板が設けられる態様や、配管が高さ調整部３５の導入口に接続される態様である。
【００４０】
配管には、ドロスボックス２０の外部に、供給バルブ、流量計、圧力計、及び圧力開放用のエジェクターが接続される。供給する流体は、ドロスボックス２０の内部空間にリークする可能性があるので、内部空間の酸素濃度を低く保持すべく、窒素ガスやアルゴンガスなど不活性ガスを用いることが好ましい。
【００４１】
流体供給部３９と図１に示す収納部材２８との間には、リフトアウトロールの軸方向（Ｙ軸方向）に沿って冷媒菅（例えば水管）が設置されることが好ましい。これにより、高さ調整部３５に供給される流体の温度を下げることができるので、高さ調整部３５を熱変形させることなく長期間にわたり使用することができる。
【００４２】
除去部材２３は、形状が直方体である。除去部材２３は、横断面（ＹＺ平面）が台形又は逆台形の四角柱であってもよい。図２に示す除去部材２３の個数は、３個であるが、４個以上であってもよい。なお、除去部材２３の個数は、軸方向（Ｙ軸方向）におけるリフトアウトロールの胴部長さに応じて決定される。
【００４３】
除去部材２３は、カーボン（黒鉛）の成形体である。除去部材２３は、窒化ホウ素、アルカリ硫酸塩、アルカリ土類硫酸塩、アルカリ炭酸塩、アルカリ土類炭酸塩、シリカ系微粒子又はアルミナ微粒子の成形体を用いてもよい。
【００４４】
除去部材２３は、成形体に用いられるカーボン粉体の最大粒径が０．１〜３ｍｍであることが好ましく、０．５〜２．５ｍｍであることがより好ましい。最大粒径が０．１〜３ｍｍだと、成形体である除去部材２３の強度を確保することができる。
【００４５】
除去部材２３は、ショア硬度が２０〜９０ＨＳであることが好ましく、３０〜８０ＨＳであることがより好ましい。ショア硬度が２０〜９０ＨＳだと、リフトアウトロールに対する除去部材２３の耐摩耗性を確保することができる。
【００４６】
図３は、図２に示す支持機構の部分拡大図であり、（Ａ）はピストンに流体を供給している状態、（Ｂ）はピストンに流体を供給していない状態を表す図である。図４は、図３に示す支持機構の内部断面図である。図３及び図４を用いて、図２に示す支持機構について説明する。
【００４７】
シリンダー３２は、径方向の外側に向けて突出した突出部３３を備える。突出部３３は、シリンダー３２のストロークを確保するため、シリンダー３２の下側に設けられる。本実施形態では、シリンダー３２の下端に設けられる。
【００４８】
支持部材３８は、突出部３３を堰き止めるためのストッパー３７を備える。ストッパー３７は、ボルト・ナットや溶接を用いることで支持部材３８に固定される。本実施形態では、ストッパー３７の横断面（ＹＺ平面）は、逆Ｌ字状であり、堰き止める部分がストッパー３７の上端にある。そのため、シリンダー３２のストロークを確保することができる。なお、ストッパー３７の高さは、ピストン３４に流体を供給していない状態においても、シリンダー３２の高さよりも低い。
【００４９】
支持機構は、突出部３３及びストッパー３７を備えることにより、シリンダー３２に供給される流体の圧力が高くなりすぎても、シリンダー３２がピストン３４から外れることを防止できる。
【００５０】
図３（Ａ）及び図４（Ａ）は、ピストン３４に流体を供給している状態を表す。除去部材は、リフトアウトロールに当接している。シリンダー３２内には、ピストン３４から流体が供給されることにより、ピストン３４の上端との間に空間が形成される。かかる空間の密閉性を確保するために、ピストン３４の上側には、Ｏリング（不図示）が設けられる。ピストン３４は、内径が小さい複数の流路を有する。これにより、流体供給部３９から供給される流体の圧力を高くし、シリンダー３２の高さ調整を容易にしている。
【００５１】
図３（Ｂ）及び図４（Ｂ）は、ピストン３４に流体を供給していない状態を表す。除去部材は、リフトアウトロールに当接していない。シリンダー３２内の上端は、ピストン３４の上端と接触している。
【００５２】
［フロートガラス製造方法］
次に、本発明の一実施形態に係るフロートガラス製造方法について説明する。
【００５３】
フロートガラス製造方法は、溶融ガラスをフロートバスの溶融金属上に連続的に供給し、溶融金属上でガラスリボンを成形し、ドロスボックスに設けられたリフトアウトロールによってガラスリボンをフロートバスから引き出し、徐冷炉に設けられたレヤーロールによってガラスリボンを搬送しながらガラスの歪点温度以下まで徐冷する。
【００５４】
ドロスボックスにおいて、支持機構を用いてリフトアウトロールに除去部材を当接させ、リフトアウトロールに付着したドロス欠陥を除去する。
【００５５】
支持機構は、リフトアウトロールの軸方向に複数設けられる高さ調整部と、高さ調整部の上に配置された架台とを備え、高さ調整部に流体を供給する。
【００５６】
架台は、リフトアウトロールの軸方向に沿って複数設けられる。高さ調整部は、架台毎に、供給する流体の量を調整する。これにより、架台毎に、リフトアウトロールと除去部材との当接圧を調整できるため、リフトアウトロールに対して除去部材を均一に当接させてドロス欠陥をムラなく除去することができる。
【００５７】
徐冷後の板ガラスは、切断装置によって所望のサイズに切断され、ガラス板となる。
【００５８】
フロートガラス製造方法は、液晶ディスプレイ用ガラス基板を製造する場合、ガラス板の平坦度を良化させるため、更にガラス板を研磨する研磨工程を有する。
【００５９】
本実施形態で製造されるフロートガラスは、窓ガラス・車両用途のソーダライムガラスであってもよいが、カバーガラス用途の化学強化用ガラスのようなアルカリ金属成分を含有するガラスや、アルカリ金属成分を実質的に含まない無アルカリガラスに適用されるのが好ましい。ここで、アルカリ金属成分を実質的に含まないとは、アルカリ金属酸化物の含有量の合量が０．１質量％以下であることを意味する。無アルカリガラスは、主に液晶ディスプレイ用ガラス基板に用いられる。カバーガラス用途のガラス板及び液晶ディスプレイ用ガラス基板は、ドロス欠陥に対する品質要求が厳格である。
【００６０】
化学強化用ガラスは、例えば酸化物基準のモル％表示で、ＳｉＯ２：６２〜６８％、Ａｌ２Ｏ３：６〜１２％、ＭｇＯ：７〜１３％、Ｎａ２Ｏ：９〜１７％、Ｋ２Ｏ：０〜７％を含有し、Ｎａ２Ｏ及びＫ２Ｏの含有量の合計からＡｌ２Ｏ３含有量を減じた差が１０％未満であり、ＺｒＯ２を含有する場合、その含有量が０．８％以下である。
【００６１】
別の化学強化用ガラスは、酸化物基準のモル％表示で、ＳｉＯ２：６５〜８５％、Ａｌ２Ｏ３：３〜１５％、Ｎａ２Ｏ：５〜１５％、Ｋ２Ｏ：０〜２％未満、ＭｇＯ：０〜１５％、ＺｒＯ２：０〜１％を含有し、ＳｉＯ２及びＡｌ２Ｏ３の含有量の合計ＳｉＯ２＋Ａｌ２Ｏ３が８８％以下である。
【００６２】
別の化学強化用ガラスは、酸化物基準のモル％表示で、ＳｉＯ２を５０〜７５％、Ａｌ２Ｏ３を９〜２０％、Ｎａ２Ｏを１０〜２０％、Ｋ２Ｏを０〜６％、ＭｇＯを０〜１５％、ＣａＯ、ＳｒＯ及びＢａＯを合量（ＣａＯ＋ＳｒＯ＋ＢａＯ）で０〜１０％、ＺｒＯ２及びＴｉＯ２を合量（ＺｒＯ２＋ＴｉＯ２）で０〜５％、Ｂ２Ｏ３を０〜１０％、Ｌｉ２Ｏを０〜２０％含有する。
【００６３】
無アルカリガラスは、例えば、酸化物基準の質量％表示で、ＳｉＯ２：５０〜７３％、Ａｌ２Ｏ３：１０．５〜２４％、Ｂ２Ｏ３：０〜１２％、ＭｇＯ：０〜１０％、ＣａＯ：０〜１４．５％、ＳｒＯ：０〜２４％、ＢａＯ：０〜１３．５％、ＭｇＯ＋ＣａＯ＋ＳｒＯ＋ＢａＯ：８〜２９．５％、ＺｒＯ２：０〜５％を含有する。
【００６４】
無アルカリガラスは、高い歪点と高い溶解性とを両立する場合、好ましくは、酸化物基準の質量％表示で、ＳｉＯ２：５８〜６６％、Ａｌ２Ｏ３：１５〜２２％、Ｂ２Ｏ３：５〜１２％、ＭｇＯ：０〜８％、ＣａＯ：０〜９％、ＳｒＯ：３〜１２．５％、ＢａＯ：０〜２％、ＭｇＯ＋ＣａＯ＋ＳｒＯ＋ＢａＯ：９〜１８％を含有する。
【００６５】
無アルカリガラスは、特に高い歪点を得たい場合、好ましくは、酸化物基準の質量％表示で、ＳｉＯ２：５４〜７３％、Ａｌ２Ｏ３：１０．５〜２２．５％、Ｂ２Ｏ３：０〜５．５％、ＭｇＯ：０〜１０％、ＣａＯ：０〜９％、ＳｒＯ：０〜１６％、ＢａＯ：０〜２．５％、ＭｇＯ＋ＣａＯ＋ＳｒＯ＋ＢａＯ：８〜２６％を含有する。
【００６６】
本実施形態で製造されるフロートガラスの板厚は、カバーガラス用途では０．１〜２．０ｍｍであり、液晶ディスプレイ用ガラス基板用途では０．１〜０．７ｍｍである。
【００６７】
また、液晶ディスプレイ用ガラス基板用途では、基板サイズが短辺２１００ｍｍ以上で、長辺２４００ｍｍ以上が好ましく、短辺２８００ｍｍ以上で、長辺３０００ｍｍ以上がより好ましく、短辺２９００ｍｍ以上で、長辺３２００ｍｍ以上がさらに好ましい。
【００６８】
本発明を詳細に、また特定の実施態様を参照して説明したが、本発明の精神と範囲を逸脱することなく、様々な変更や修正を加えることができることは、当業者にとって明らかである。
【産業上の利用可能性】
【００６９】
製造されるフロートガラスの用途は、建築用、車両用、フラットパネルディスプレイ用、カバーガラス用、又はその他の各種用途が挙げられる。
【符号の説明】
【００７０】
１      フロートガラス製造装置
１０    フロートバス
１１    浴槽
２０    ドロスボックス
２１    リフトアウトロール
２３    除去部材
２８    収納部材
３０    支持機構
３１    架台
３２    シリンダー
３３    突出部
３４    ピストン
３５    高さ調整部
３７    ストッパー
３８    支持部材
３９    流体供給部
４０    徐冷炉
４１    レヤーロール
Ｇ      ガラスリボン
Ｍ      溶融金属
【図１】
2020189771.tif 000003
【図２】
2020189771.tif 000004
【図３】
2020189771.tif 000005
【図４】
2020189771.tif 000006
【図５】
2020189771.tif 000007